(57)【要約】  産業用保護コーティング及び自動車セクターのコーティングの需要に適した顔料粒子、及び顔料粒子を含むコーティング組成物を提供するために、層状化コーティング組成物に使用するための表面コーティングを有する顔料粒子が提案され、顔料粒子の表面コーティングは、特に２又はそれより多くのアミノ基を有する有機アミノ官能性成分、及び前記成分とは異なる反応性シラン官能性成分を用いて形成される。
2019501991.tif 000002
【特許請求の範囲】
【請求項１】
層状化コーティング組成物に使用するための表面コーティングを有する顔料粒子であって、前記顔料粒子の前記表面コーティングが有機アミノ官能性成分及び前記成分とは異なる反応性シラン官能性成分を用いて形成されており、前記有機アミノ官能性成分が特に２又はそれより多くのアミノ基を有する、顔料粒子。
【請求項２】
前記表面コーティングの重量分率が、コーティングされていない顔料粒子の重量の、約０．３重量％〜約７重量％、好ましくは約０．３重量％〜約５重量％、最も好ましくは約２重量％〜約３．５重量％である、請求項１に記載の顔料粒子。
【請求項３】
前記有機アミノ成分が、オリゴマーのアミノ官能性ポリエーテル、オリゴマーのポリエチレンイミン、脂肪族、芳香族及び／又はヘテロ環式アミン、又は前記成分の２又はそれより多くの混合物を含む、請求項１又は２のいずれかに記載の顔料粒子。
【請求項４】
前記シラン官能性成分が、アクリル、エポキシ、及び／又はアミノ官能性のシラン官能性成分を含む、請求項１〜３のいずれか一項に記載の顔料粒子。
【請求項５】
前記有機アミノ官能性成分が、ポリオキシプロピレンジアミン、１，２−ジアミノシクロヘキサン、２，４，６−トリアミノピラミジン、及び１Ｈ−ベンゾトリアゾールから選択される、請求項４に記載の顔料粒子。
【請求項６】
前記反応性シラン官能性成分が、Ｎ−（２−アミノエチル）−３−アミノプロピルトリメトキシシラン、３−アミノプロピルトリメトキシシラン、３−メタクリルオキシプロピルトリメトキシシラン、及び／又は３−グリシジルオキシプロピルトリメトキシシランから選択される、請求項４又は５のいずれかに記載の顔料粒子。
【請求項７】
前記表面コーティング中の前記シラン官能性成分と前記アミノ官能性成分の重量分率の比が、約１：２〜約５．８：１、好ましくは約１．２：１〜約５．８：１、より好ましくは約１．５：１〜約４．８：１、最も好ましくは約１．８：１〜約２．８：１である、請求項１〜６のいずれか一項に記載の顔料粒子。
【請求項８】
前記顔料粒子が、三次元異方性粒子、より具体的には平板状粒子である、請求項１〜７のいずれか一項に記載の顔料粒子。
【請求項９】
異方性粒子の場合は粒子の長径を基準として決定される、前記顔料粒子の平均粒径Ｄ５０が約０．１μｍ〜約１２０μｍ、好ましくは約１μｍ〜約３０μｍである、請求項１〜８のいずれか一項に記載の顔料粒子。
【請求項１０】
極性かつオリゴマー又はポリマーのコーティング成分と、極性溶媒の画分と、請求項１〜９のいずれか一項に記載の顔料粒子の画分とを含む、層状化コーティング組成物。
【請求項１１】
前記コーティング組成物中の顔料粒子の分率が、それぞれの場合で前記コーティング組成物の固形分含量に基づき、約０．０５重量％〜約３０重量％、好ましくは約０．１〜５重量％、より好ましくは約０．１〜約１．５重量％、最も好ましくは約０．１〜約０．２５重量％であり、顔料粒子が任意にエフェクト顔料粒子の形態である、請求項１０に記載のコーティング組成物。
【請求項１２】
２０℃及びせん断速度１０秒−１において、前記コーティング組成物が約５０ｍＰａ・ｓ〜約５００ｍＰａ・ｓ、好ましくは約１００ｍＰａ・ｓ〜約４００ｍＰａ・ｓ、より好ましくは約１００ｍＰａ・ｓ〜約３５０ｍＰａ・ｓの粘度を有する、請求項１０又は１１のいずれかに記載のコーティング組成物。
【請求項１３】
それぞれの場合で２０℃、せん断速度１０秒−１及び１０００秒−１において決定される、前記コーティング組成物の粘度差が約３００ｍＰａ・ｓ以下、好ましくは約２００ｍＰａ・ｓ以下、より好ましくは約１５０ｍＰａ・ｓ以下である、請求項１０〜１２のいずれか一項に記載のコーティング組成物。
【請求項１４】
前記コーティング組成物が、好ましくは極性及び非極性溶媒から選択される１又は複数の揮発性溶媒を含有し、前記極性溶媒はより具体的にはアルコール、エステル及びケトンから選択され、前記非極性溶媒はより具体的には炭化水素から選択される、請求項１０〜１３のいずれか一項に記載のコーティング組成物。
【請求項１５】
前記コーティング組成物が、それぞれの場合で、少なくとも１つの極性溶媒及び少なくとも１つの非極性溶媒を含有し、前記極性溶媒及び前記非極性溶媒が合わせて疎水性媒体を形成し、前記極性溶媒が好ましくはプロピルアセテート及びブチルアセテートから選択され、非極性溶媒が好ましくはソルベントナフサ、トルエン、キシレン、及び石油エーテルから選択される、請求項１４に記載のコーティング組成物。
【請求項１６】
前記コーティング組成物が塗料組成物として配合され、より具体的には不透明でない塗料として配合される、請求項１０〜１５のいずれか一項に記載のコーティング組成物。
【請求項１７】
請求項１０〜１６のいずれか一項に記載のコーティング組成物を用いて製造されたコーティングを有する基材。
【請求項１８】
前記コーティングが、前記コーティングの総厚の２５％に対応する厚みを有する前記コーティングの表面領域において、前記コーティングの全体の顔料粒子の約２０重量％以下の、好ましくは約１５重量％以下の、より好ましくは約１３重量％以下の量のコーティングされた顔料粒子の画分を有する、請求項１７に記載の基材。
【請求項１９】
前記基材の前記コーティングが、（ＤＩＮ  ６７  ５３０／ＩＳＯ  ２８１３に従って測定したときに）約７５〜約９８、好ましくは約７８〜約９５、より好ましくは約８０〜約９２の範囲の２０度表面光沢値を有する、請求項１７又は１８のいずれかに記載の基材。
【請求項２０】
前記コーティングが多層コーティングの形態であり、前記コーティングの最上層が前記コーティング組成物を用いて製造されている、請求項１７〜１９のいずれか一項に記載の基材。
【請求項２１】
前記最上層の下の前記多層コーティングの層のうち１つがベースコート又はプライマーコートの形態である、請求項２０に記載の基材。
【請求項２２】
エフェクト顔料塗料コーティングを製造する方法であって、請求項１０〜１６のいずれか一項に記載のコーティング組成物が、プライマーコート及び／又はベースコートを有する基材に適用される、方法。
【発明の詳細な説明】
【技術分野】
【０００１】
本発明は、層状化コーティング組成物への使用に特に適した、表面コーティングを有する顔料粒子に関する。層状化コーティング組成物を用いて、顔料粒子の表面離間・基材近傍濃度を有する基材上のコーティングを実現することができる。
【０００２】
本発明は、さらに上記層状化コーティング組成物を用いて製造されるコーティングを有する基材に関し、本発明の顔料粒子の層状化特性を利用した、エフェクト顔料塗料コートを製造する方法にも関する。
【背景技術】
【０００３】
層状化コーティング組成物は産業的にも経済的にも多大な関心が持たれている。なぜならば、現在の一般的な産業用保護コーティングのための３層から５層のコーティング、あるいは自動車セクターで使用される塗料と合わせて用いられる他のコーティングに関して、完全なコーティングを形成するために適用される個々の層の数だけではなく全体のフィルム厚みしたがって材料の消費も減らすことに、比較的高いコスト効率があるためである。
【０００４】
２つの米国特許出願公開第２０１０／０３１７７８７号及び第２０１１／００２８６１２号から、ポリエーテル成分、好ましくはフッ素化ポリエーテル成分、シロキサン成分としてシルセスキオキサン、及びポリエステルポリオールに基づく自己層状化コーティング組成物が知られている。
【０００５】
米国特許第４６５４２７０号から、ポリエステルバインダーをさらに含み、好ましくは硬化剤としてアミノ樹脂をさらに含む、ポリシロキサン成分を含有する自己層状化コーティング組成物が知られている。
【０００６】
別の層状化コーティング組成物が英国特許第６３１２４５号から知られており、組成物は、パラフィン系バインダー、ポリビニルバインダー、より具体的にはハロゲン化ビニル及び酢酸ビニルのコポリマーから形成されるポリビニルバインダー、及びこれらの成分の溶媒に基づき、金属のコーティングに適しているとも言及されている。
【０００７】
米国特許出願公開第２００４／０１２７５９３号から、少なくとも２つのオリゴマー又はポリマーバインダーを含む自己層状化水系コーティング組成物が知られており、組成物は基材に適用した後、異なる表面張力の結果として異なる相に層状に分離する。
【発明の概要】
【０００８】
上記の自己層状化コーティング組成物はいずれも、異なる物理的又は化学的特性を有する表面近傍層及び基材近傍層へと分離する、少なくとも２つの相互に不溶性のポリマー又はオリゴマー成分に基づく。
【０００９】
これらの自己層状化コーティング組成物は、相互に不溶性の、ポリマー又はオリゴマーのオレフィン系又はパラフィン系成分と、シロキサン又は有機フッ素成分とから構成されるバインダー混合物を含有することが多い。
【００１０】
分離層を形成しバインダー成分の不溶性に基づくこれらのシステムに生じる問題は、具体的には不十分な基材接着及び／又は層間接着の問題であり、これらのシステムが適することがあるとしてもそれは特定の用途に限られるという結果をもたらす。
【００１１】
産業用保護コーティング又は自動車製造におけるコーティングの分野での使用には、特に当該分野で一般に見られる広範な仕様及び性能試験のために、それらはあまり適していないようである。このことはまた、従来技術に記載された自己層状化コーティング組成物が現在までこれらの市場であまり受け入れられていない一つの理由であるとも言える。
【００１２】
したがって、本発明の目的は、産業用保護コーティング及び自動車セクターのコーティングの需要に適した顔料粒子及び顔料粒子を含むコーティング組成物を提案することである。
【００１３】
本発明のこの目的は、本発明の顔料粒子と関連して、請求項１の発明構成要件により達成される。
【００１４】
そのような顔料粒子を含む本発明の層状化コーティング組成物は、請求項１０に規定されている。
【００１５】
本発明の顔料粒子は自己層状化コーティング組成物への使用に特に適しており、層状化は、得られたコーティング厚み全体を見たときに、一つのまとまりとしての層の内部で組成物の成分の分布勾配という形を取る。このようにして、コーティング内部に、互いに区別可能な、したがって互いに分離してしまう場合もある複数の層を避けることができる。これらの自己層状化コーティング組成物を用いて、さらに非常に厳しい要求を満足する、極めて良好な基材接着を有するコーティングを達成することも可能である。特に、コーティング中の本発明の顔料粒子の分布勾配は、コーティングの基材近傍・表面離間領域における濃度の増加、及びこれにより様々な用途にわたり付加的な利点を生み出す効果を伴って、達成することもできる。
【００１６】
本発明の意味において反応性シラン官能性成分は、シラン化合物を含み、アミノ官能性成分と架橋反応に関わることが可能な成分である。この文脈における架橋反応は、一つの具体的なタイプの反応に特定されない。
【００１７】
表面コーティングを有する本発明の顔料粒子をコーティングするのに適した方法の例は、例えば独国特許第１０００６５３８号に記載されたような、ＬＣＳＴ原理に作用する方法である。
【００１８】
本発明の顔料粒子を製造するのに適した他のコーティング方法は、例えば国際公開第２０１０／０６３４３０号に開示されている。
【００１９】
本発明の顔料粒子について、表面コーティングはこれらの粒子の全表面を覆う必要はない。また、表面コーティングの厚みが均一である必要もない。
【００２０】
特に好ましいのは、顔料粒子の実質的に全表面を覆う表面コーティングを有する顔料粒子である。さらに好ましくは、実質的に均一な厚みの表面コーティングである。
【００２１】
本発明の方法は、アミノ官能性硬化成分を含む有機コーティング配合物の場合に、極性成分、より具体的にはアミノ官能性成分の表面離隔・基材近傍濃度が生じうるという、本発明者らの知見に基づく。
【００２２】
したがって、図１に図示するように、基材から分離されたコーティングフィルムの頂部側及び底部側の両方でＩＲ顕微鏡比較測定を用いて、それぞれ、それらの表面及びそれらの基材近傍領域でコーティングフィルムの分離前に、本発明者らは、市販の自動車用クリアコートＰｒｏＧｌｏｓｓ及びｉＧｌｏｓｓ（両方ともＢＡＳＦ  Ｃｏａｔｉｎｇｓ）について、及びＣｅｒａｍｉＣｌｅａｒ（ＰＰＧ）について、コーティングフィルムの（元の）基材近傍側において、極性のアミノ官能性及び水酸基官能性コーティング成分の顕著な増加を確立することができた。
【００２３】
驚くべきことに、有機アミノ官能性成分に基づく表面コーティングを有する粒子、特に異方性で平板状の顔料粒子を、コーティング中で表面離間・基材近傍の形態で濃縮することができることが今般見い出された。この現象は、以下、用語「層状化」の使用によっても言及される。
【００２４】
本発明によれば、平板状顔料粒子について、層状化は、基材近傍濃度という文脈において、基材表面に平行な、平板状粒子の良好な配向及び整列をさらに生じさせることが多い。
【００２５】
さらに驚くことに、本発明による表面コーティングを有する顔料粒子は、クリアコート配合物に添加したときに、シラン官能性成分のみを有する従来技術の相当する表面修飾顔料粒子よりも、これらの配合物の粘度をあまり大幅に増加させない場合があることが見い出された。このことは、基材表面上でのクリアコート配合物の流動に対して、したがって、高い表面光沢の発現及び顔料層状化の範囲に対しても、好適な効果をもたらす。
【００２６】
コーティングされていない顔料粒子の重量に基づく表面コーティングの重量分率は、好ましくは約０．３重量％以上である。観察された好適な重量分率の上限は、約７重量％、好ましくは約５重量％である。コーティングされていない顔料粒子の重量に基づく表面コーティングの重量分率についてさらに好適な範囲は、約２〜約３．５重量％、最も好ましくは約２．１〜約３．５重量％である。
【００２７】
本発明の顔料粒子の表面コーティングを形成するのに使用される有機アミノ官能性成分は、好ましくはオリゴマーのアミノ官能性ポリエーテル、オリゴマーのポリエチレンイミン、脂肪族、芳香族及び／又はヘテロ環式のアミン、又はこれらの成分の２又はそれより多くの混合物を含む。
【００２８】
２又はそれより多くの窒素原子を有するヘテロ環式アミン、例えば１Ｈ−ベンゾトリアゾールは、２又はそれより多くのアミノ基を有するアミノ官能性成分として本発明の目的に適している。
【００２９】
特に好適な２又はそれより多くのアミノ基を有するアミノ官能性成分は、ポリオキシプロピレンジアミン、１，２−ジアミノシクロヘキサン、２，４，６−トリアミノピラミジン、及び１Ｈ−ベンゾトリアゾールである。
【００３０】
本発明の顔料粒子の表面コーティングの形成に、シラン官能性成分としてさらに好適に使用されるものは、反応性、好ましくはエポキシ及び／又はアミノ官能性のシラン成分である。特に好適なシラン官能性成分は、Ｎ−（２−アミノエチル）−３−アミノプロピル−トリメトキシシラン（ＤＡＭＯ）、３−アミノプロピルトリメトキシシラン（ＡＭＭＯ）、３−メタクリルオキシプロピルトリメトキシシラン（ＭＥＭＯ）及び３−グリシジルオキシプロピル−トリメトキシシラン（ＧＬＹＭＯ）である。好適なシラン官能性成分は単独で、又は２若しくはそれより多くの混合物で使用することができる。
【００３１】
本発明の表面コーティングは、アミノ官能性成分及びシラン官能性成分を用いて形成され、粒子の表面コーティングにおけるシラン官能性成分とアミノ官能性成分の重量分率の比は、具体的には約１：２〜約５．８：１、好ましくは約１．２：１〜約５．８：１、より好ましくは約１．５：１〜約４．８：１、最も好ましくは約１．８：１〜約２．８：１である。
【００３２】
シラン官能性成分に対してアミノ官能性成分を過剰に使用することは、極性の特徴を有するコーティング組成物の場合に有利である場合がある。
【００３３】
本発明は、特に、粒状で実質的に球状の顔料粒子を含む様々な形状及びサイズの顔料粒子を修飾するのに適している。
【００３４】
しかし、表面コーティング中の顔料粒子の層状化において特定の効果を達成するためには、三次元異方性の顔料粒子、より具体的には平板状の顔料粒子が特に好ましい。
【００３５】
顔料粒子の平均粒径Ｄ５０は、好ましくは約０．１μｍ〜約１２０μｍ、より好ましくは約１μｍ〜約３０μｍであり、平均粒径は三次元異方性粒子の場合は粒子の長軸に基づいて決定される。
【００３６】
最初に既に言及したように、本発明はさらに、第１の極性のオリゴマー又はポリマー成分と、極性溶媒の画分と、本発明の顔料粒子の画分とを含む層状化コーティング組成物、より具体的には塗料組成物の形態の層状化コーティング組成物に関する。
【００３７】
本発明のコーティング組成物において、顔料粒子の分率は、塗料組成物から形成する固形分に基づいて、より具体的には約０．０５重量％〜約３０重量％、好ましくは約０．１重量％〜約５重量％、より好ましくは約０．１重量％〜約１．５重量％、最も好ましくは約０．１重量％〜約０．２５重量％の範囲にある。
【００３８】
自動車セクターの用途の場合、層状化粒子に加えて、コーティング組成物に非層状化粒子を使用することができる。この場合、非層状化顔料粒子の分率はかなり低く、通常は使用される顔料粒子の画分の約３０重量％以下である。
【００３９】
産業用塗料セクターでは、目下の課題に応じて非層状化粒子の分率はより高くてもよく、例えば、使用される顔料粒子の画分の約３０重量％〜約６０重量％であってもよい。
【００４０】
さらに好ましくは、本発明のコーティング組成物は、２０℃及びせん断速度１０秒−１において、約５０ｍＰａ・ｓ〜約５００ｍＰａ・ｓ、より好ましくは約１００ｍＰａ・ｓ〜約４００ｍＰａ・ｓ、最も好ましくは約１００ｍＰａ・ｓ〜約３５０ｍＰａ・ｓの粘度を有する。
【００４１】
これらの及び全ての以下の粘度測定は、ＤＩＮ  ５３０１９に従ってコーンプレート型粘度計（型番ＭＣＲ３０１／ＣＰ５０−１、Ａｎｔｏｎ  Ｐａａｒ製）を用いて行った。
【００４２】
さらに好ましいものは、顕著なチキソトロピーを有するコーティング組成物であり、当該コーティング組成物の粘度差は、２０℃、せん断速度１０秒−１及び１０００秒−１で測定したときに、約３００ｍＰａ・ｓ以下、より好ましくは約２００ｍＰａ・ｓ以下、最も好ましくは約１５０ｍＰａ・ｓ以下である。好適なコーティング組成物について、その差は通常は約２０ｍＰａ・ｓ以上である。
【００４３】
本発明のコーティング組成物は、特に、好ましくは極性溶媒及び非極性溶媒から選択される１又は複数の揮発性溶媒を含み、極性溶媒はより具体的にはアルコール、エステル及びケトンから選択され、非極性溶媒はより具体的には炭化水素から選択される。
【００４４】
本発明の特に好適なコーティング組成物は、それぞれの場合で、少なくとも１つの極性溶媒及び少なくとも１つの非極性溶媒を含み、極性溶媒及び非極性溶媒は合わせて疎水性媒体を形成し、極性溶媒は特にプロピルアセテート及びブチルアセテートから選択され、非極性溶媒は特にソルベントナフサ（ＤＩＮ  ５１  ６３３）（ＳＮ）、トルエン、キシレン、及び石油エーテルから選択される。
【００４５】
特に好適なものは、全ての溶媒画分が揮発性溶媒から選択されるコーティング組成物である。
【００４６】
本発明のコーティング組成物は、具体的には不透明でない塗料の形態を含む塗料組成物として、より具体的にはクリアコートとして、多大な利点を伴って配合することができる。
【００４７】
本発明はさらに、本発明のコーティング組成物の１つを用いて製造されるコーティングを有する基材に関する。
【００４８】
本発明の基材の好適な特徴は、層状化効果に基づいて、コーティングが、コーティングの総厚の２５％に対応する厚みを有するコーティングの表面領域において、コーティングの全体の顔料粒子の約２０重量％以下の、好ましくは約１５重量％以下の、より好ましくは約１３重量％以下の量の顔料粒子の画分を有する。
【００４９】
層状化効果に基づく、コーティングの表面近傍領域における本発明の顔料粒子の分率のかかる減少は、基材表面に隣り合うコーティングの領域の顔料粒子の分率が、顔料粒子の平均含量を上回ることを意味する。
【００５０】
これがもたらす利点の一つは、本発明のコーティングが、その有利な特性、具体的には光学特性、また例えば強化された耐腐食性を、コーティングのかなりの画分が除去されうる表面研磨（繰り返される可能性もある）を受けた場合でも、相当の範囲で保持することである。一方、従来のコーティングでは顕著な損失が生じる可能性がある。
【００５１】
特に好適な基材は、コーティングが、ＤＩＮ  ６７  ５３０／ＩＳＯ  ２８１３に従って測定したときに、約７５〜約９８、より好ましくは約７８〜約９５、最も好ましくは約８０〜約９２の範囲の２０度光沢値を有するものである。
【００５２】
さらに好適な基材は、多層コーティングの形態のコーティングを有し、コーティングの最上層は本発明のコーティング組成物を用いて製造される。
【００５３】
さらに言及すべきは、最上層の下の多層コーティングの層のうち１つがプライマーコート又はベースコートの形態である本発明の基材である。
【００５４】
本発明のコーティング組成物が使用される特に重要な分野は、特に自動車産業を含む産業であり、本発明のコーティング組成物はまた、特に車体のコーティング向けの従来のクリアコート配合物の代替として使用することができる。
【００５５】
最後に、本発明はまた、エフェクト顔料塗料コーティングを製造する方法に関し、最初にプライマーコート又はベースコートが、その後に本発明のコーティング組成物が基材に適用される。
【００５６】
本発明の上記態様及び利点を、以下の実施例及び図面を用いて、これからさらに詳細に説明する。
【図面の簡単な説明】
【００５７】
【図１】図１は、市販の自動車用クリアコートＰｒｏＧｌｏｓｓ及びｉＧｌｏｓｓ（両方ともＢＡＳＦ  Ｃｏａｔｉｎｇｓ）並びにＣｅｒａｍｉＣｌｅａｒ（ＰＰＧ）から形成されたコーティングの表面近傍領域及び基材近傍領域のＩＲ顕微鏡測定を示す。
【図２】図２は、従来技術による表面修飾（配合物Ｂ１）及び本発明による表面コーティング（配合物Ｂ３−Ａ１）を有するＭＰＡ中のイリオジン顔料Ｉ１０３の沈降分析を示す。
【図３】図３は、従来技術による表面修飾（配合物Ｂ１）及び本発明による表面コーティング（配合物Ｂ３−Ａ１）を有するＭＰＡ／ソルベントナフサ１：１中のイリオジン顔料Ｉ１０３の沈降分析を示す。
【図４】図４は、従来技術による表面修飾（配合物Ｂ１）及び本発明による表面コーティング（配合物Ｂ３−Ａ１）を有するＭＰＡ中のイリオジン顔料Ｉ５０４の沈降分析を示す。
【図５】図５は、従来技術による表面修飾（配合物Ｂ１）及び本発明による表面コーティング（配合物Ｂ３−Ａ１）を有するＭＰＡ／ソルベントナフサ１：１中のイリオジン顔料Ｉ５０４の沈降分析を示す。
【図６】図６は、クリアコート配合物Ａ中のイリオジン１０３及びイリオジン５０４顔料粒子の表面修飾／コーティングの種類と２０度表面光沢との関係を示す。
【図７】図７は、クリアコート配合物Ｂ中のイリオジン１０３及びイリオジン５０４顔料粒子の表面修飾／コーティングの種類と２０度表面光沢との関係を示す。
【図８】図８は、それぞれ３重量％の非修飾タルク顔料粒子ＬＰ３０及び例１の本発明の表面コーティングを有するタルク顔料粒子ＬＰ３０を用いた親水性クリアコート配合物Ｂの、インピーダンス測定を用いた腐食防止試験を示す。
【図９】図９は、様々な顔料粒子濃度について、ガイドクリアコート配合物Ａのｄｕに関する本発明の顔料粒子イリオジン１０３  Ｂ４−Ａ４及び従来技術の顔料粒子イリオジン１０３  Ｂ１の効果を示す。
【図１０】図１０は、様々な顔料濃度について、ガイドクリアコート配合物ＡのＤＯＩに関する本発明の顔料粒子イリオジン１０３  Ｂ４−Ａ４及び従来技術の顔料粒子イリオジン１０３  Ｂ１の効果を示す。
【発明を実施するための形態】
【００５８】
例１  従来技術の表面修飾及び本発明の表面コーティングの実施
【００５９】
以下に示す表面修飾は、Ｍｅｒｃｋから入手されるエフェクト顔料すなわちイリオジン１０３（二酸化チタン粒子、Ｄ５０約２５μｍ）及びイリオジン５０４（酸化鉄粒子、Ｄ５０約２５μｍ）と、ＬＩＴＨＯＳ  Ｉｎｄｕｓｔｒｉａｌ  Ｍｉｎｅｒａｌｓ  ＧｍｂＨから入手されるタルク顔料ＬＰ３０（Ｄ５０約９μｍ）の両方を顔料粒子として用いて行った。
【００６０】
顔料粒子の表面コーティングの実施
１００ｇの平板状顔料粒子（イリオジン１０３（Ｉ１０３）、イリオジン５０４（Ｉ５０４）、タルクＬＰ３０（ＬＰ３０））を、有機アミノ官能性成分の画分を含有する１Ｌの蒸留水に、室温で１５分、０．１ｍ／秒で、攪拌装置（Ｄｉｓｐｅｒｍａｔ  ｍｏｄｅｌ  ＦＫＦ８０Ｌ／２Ｔ、ＶＭＡ−Ｇｅｔｚｍａｎｎ  ＧｍｂＨ）を用いて分散した。次に、この混合物をゆっくり撹拌しながら７０℃に加熱し、反応性シラン官能性成分である２−アミノエチル−３−アミノプロピルトリメトキシシラン（Ｄｙｎａｓｙｌａｎ  ＤＡＭＯ、Ｅｖｏｎｉｋ  ＡＧ）、及び任意に、追加で３−グリシジルオキシプロピルトリメトキシシラン（Ｄｙｎａｓｙｌａｎ  ＧＬＹＭＯ、Ｅｖｏｎｉｋ  ＡＧ）の画分を混合物に添加した。７０℃で３０分撹拌した後、得られた表面コーティングを有する顔料をろ過分離し、蒸留水で繰り返しすすぐことによって洗浄した。個々の例の配合物で使用したアミノ官能性成分及びシラン官能性成分（それぞれ簡単にアミノ成分及びシラン成分ともいう。）の画分を以下の表１に示す。
【００６１】
下記表１においてＢ１で示される配合例は、ＤＡＭＯをシラン官能性成分として用いた比較例である。この比較例ではアミノ官能性成分は使用されていない。ここで行った表面修飾は、先行技術（欧州特許出願公開第０４９２２２３号）に対応する。
【００６２】
配合例Ｂ２−Ａ１及びＢ３−Ａ１は、ＤＡＭＯをシラン成分として、ポリオキシプロピレンジアミン（Ｊｅｆｆａｍｉｎｅ  Ｄ−４００としてＨｕｎｔｓｍａｎ  Ｃｏｒｐ．から入手可能、モル質量約４３０ｇ／ｍｏｌ）をアミノ成分として用いる本発明の表面コーティングを用いた。
【００６３】
配合例Ｂ３−Ａ２、Ｂ３−Ａ３及びＢ３−Ａ４は、シラン官能性成分ＤＡＭＯだけではなく、様々な別のアミノ官能性成分を本発明の表面コーティングに用いた。これらのアミノ成分は、より詳細には以下のとおりである。
【００６４】
配合例Ｂ３−Ａ２  １，２−ジアミノシクロヘキサン
配合例Ｂ３−Ａ３  ２，４，６−トリアミノピラミジン
配合例Ｂ３−Ａ４  １Ｈ−ベンゾトリアゾール
【００６５】
別の配合例Ｂ４−Ａ１、Ｂ４−Ａ２、Ｂ４−Ａ３、及びＢ４−Ａ４では、２つのシラン官能性成分、すなわちＤＡＭＯ及びＧＬＹＭＯを顔料粒子の表面コーティングに使用し、アミノ官能性成分を以下のとおり変更した。
【００６６】
Ｂ４−Ａ１  ポリオキシプロピレンジアミン（Ｊｅｆｆａｍｉｎｅ  Ｄ−４００）
Ｂ４−Ａ２  １，２−ジアミノシクロヘキサン
Ｂ４−Ａ３  ２，４，６−トリアミノピラミジン
Ｂ４−Ａ４  １Ｈ−ベンゾトリアゾール
【００６７】
表面コーティングに使用した配合物中のそれぞれのシラン官能性成分及びアミノ官能性成分の分率を表１に複製する。それぞれの場合において、重量％はコーティングされていない顔料粒子の量に基づく。
【００６８】
【表１】
2019501991.tif 000003
【００６９】
本発明の表面コーティングとシラン官能性成分の濃度との関係を示すために、有機アミノ官能性成分を一定の分率として、配合物Ｂ２−Ａ１の表面コーティングについては最初に低濃度の、配合物Ｂ３−Ａ１においては高濃度のシラン官能性成分を選択した。
【００７０】
全体でアミノ官能性成分及びシラン官能性成分が比較的少量であることを考慮すると、配合物Ｂ２−Ａ１は、特に、粒子表面積の大きい微細な顔料粒子の表面コーティングにあまり適していない。
【００７１】
例２  例１で得られた顔料のメトキシプロピルアセテート／ソルベントナフサ溶媒混合物及び純ＭＰＡ中での沈降分析による相溶性評価
【００７２】
従来技術の表面修飾を有する顔料粒子Ｉ１０３−Ｂ１及びＩ５０４−Ｂ１、及び本発明の表面コーティングを有する顔料粒子Ｉ１０３−Ｂ３−Ａ１及びＩ５０４−Ｂ３−Ａ１の相溶性を評価するため、極性溶媒であるメトキシプロピルアセテート（ＭＰＡ）、及びソルベントナフサ（ＳＮ）を添加してより疎水性にした１：１のＭＰＡ／ＳＮ溶媒混合物中で、沈降分析を行った。沈降分析は沈降時間と関係した透明度測定を含む。それぞれの場合で選択した顔料粒子の量は、溶媒に基づき０．０９重量％であった。
【００７３】
ここでの沈降時間に対する透明度の急激な増加は、それぞれの溶媒又は溶媒混合物に対する、表面修飾／表面コーティングを有するそれぞれの顔料粒子の比較的低い濡れ性及び相溶性を示す。
【００７４】
従来技術による表面修飾（配合物Ｂ１）を有する、及びさらに多官能性有機アミノ成分Ｊｅｆｆａｍｉｎｅ  Ｄ−４００を用いる本発明による表面コーティング（配合物Ｂ３−Ａ１）を有する、イリオジン顔料Ｉ１０３及びＩ５０４について、沈降分析の結果を図２〜５のグラフに比較して示す。
【００７５】
配合物Ｂ３−Ａ１の本発明による表面コーティングを有するイリオジン１０３及びイリオジン５０４に基づくイリオジン顔料粒子は、より強い極性溶媒ＭＰＡ中で、シラン官能成分のみで修飾された従来技術による表面修飾（配合物Ｂ１）を有する顔料粒子よりも、いくらか改善された相溶性及び凝集安定性を示すことが分かる。一方で、ソルベントナフサを含むより疎水性の溶媒混合物中では、顔料粒子の沈降挙動について反対の効果を観察することができる。
【００７６】
これらの結果は、優れた濡れ性及び凝集安定性により、本発明による表面コーティングを有する顔料粒子は、特に極性溶媒の分率が大きいコーティング組成物中での使用に適していることを示す。
【００７７】
例３  例１の顔料粒子のガイドクリアコート配合物への組み込み、及び得られた層状化効果の表面光沢測定による評価
【００７８】
Ｃｏｖｅｓｔｒｏ  ＡＧ（元Ｂａｙｅｒ  ＭａｔｅｒｉａｌＳｃｉｅｎｃｅ  ＡＧ）から入手される耐薬品性の２液型ＰＵクリアコート用のガイド処方ＲＲ４２１０から、ガイドクリアコート配合物として、下記のガイド処方Ａにメトキシプロピルアセテート（ＭＰＡ）／ソルベントナフサ（ＳＮ）を１：１の比で混合し、下記のガイド処方ＢにＭＰＡのみを混合した。
【００７９】
ガイドクリアコート配合物Ａ
５０．３０重量％  Ｄｅｓｍｏｐｈｅｎ（登録商標）Ａ  ６６５  ＢＡ／Ｘ、６５重量％ブチルアセテート／キシレン溶液
０．５０重量％  Ｂａｙｓｉｌｏｎｅ（登録商標）コーティング添加剤ＯＬ  １７、１０重量％ＭＰＡ溶液
０．５０重量％  Ｍｏｄａｆｌｏｗ（登録商標）、１重量％ＭＰＡ溶液
４．９７重量％  Ｔｉｎｕｖｉｎ（登録商標）２９２、１０重量％ＭＰＡ溶液
７．４６重量％  Ｔｉｎｕｖｉｎ（登録商標）４００、１０重量％ＭＰＡ溶液
１７．３８重量％  １−メトキシ−２−プロピルアセテート（ＭＰＡ）／ソルベントナフサ（１：１）
１８．８９重量％  Ｄｅｓｍｏｄｕｒ（登録商標）Ｎ  ３３９０  ＢＡ、９０重量％ブチルアセテート溶液
【００８０】
それぞれの場合において以下詳述する、例１の顔料粒子の分率は、Ｄｅｓｍｏｄｕｒ（登録商標）及びＤｅｓｍｏｐｈｅｎ（登録商標）から形成された固形分に基づく。
【００８１】
温度２０℃で、ガイドクリアコート配合物Ａは、せん断速度１０秒−１で３２０ｍＰａ・ｓの粘度を有し、せん断速度１０００秒−１で３１９ｍＰａ・ｓの粘度を有する。
【００８２】
ガイドクリアコート配合物Ｂ
５０．３１重量％  Ｄｅｓｍｏｐｈｅｎ（登録商標）Ａ  ６６５  ＢＡ／Ｘ、６５重量％ブチルアセテート／キシレン溶液
０．５０重量％  Ｂａｙｓｉｌｏｎｅ（登録商標）コーティング添加剤ＯＬ１７、１０重量％ＭＰＡ溶液
０．５０重量％  Ｍｏｄａｆｌｏｗ（登録商標）、１重量％ＭＰＡ溶液
４．９７重量％  Ｔｉｎｕｖｉｎ（登録商標）２９２、１０重量％ＭＰＡ溶液
７．４６重量％  Ｔｉｎｕｖｉｎ（登録商標）４００、１０重量％ＭＰＡ溶液
１７．３８重量％  １−メトキシプロパ−２−イルアセテート（ＭＰＡ）
１８．８９重量％  Ｄｅｓｍｏｄｕｒ（登録商標）Ｎ  ３３９０  ＢＡ、９０重量％ブチルアセテート溶液
【００８３】
それぞれの場合において以下詳述する、例１の顔料粒子の分率は、Ｄｅｓｍｏｄｕｒ（登録商標）及びＤｅｓｍｏｐｈｅｎ（登録商標）から形成された固形分に基づく。
【００８４】
温度２０℃で、ガイドクリアコート配合物Ｂは、せん断速度１０秒−１で３３１ｍＰａ・ｓの粘度を有し、せん断速度１０００秒−１で３３０ｍＰａ・ｓの粘度を有する。
【００８５】
２つのガイドクリアコート配合物Ａ及びＢの、異なるせん断速度における粘度差は小さい。しかし、産業用途において、チキソトロピー特性がより強く現れる塗料組成物がしばしば用いられる。
【００８６】
２つの上記ガイドクリアコート配合物のうち、ガイドクリアコート配合物Ａ（１：１のＭＰＡ／ＳＮの溶媒混合物を含む）はより極性が低く、ガイドクリアコート配合物Ｂ（溶媒ＭＰＡを含む）はより極性の強い配合物である。
【００８７】
異なる表面修飾又は表面コーティングを有する顔料粒子を含むクリアコート配合物を、乾燥膜厚が約３５μｍで黒色のＬｅｎｅｔａパネル（製造者Ｌｅｎｅｔａ  Ｃｏｍｐａｎｙ  Ｉｎｃ．）に空気圧で適用した。
【００８８】
顔料粒子含量がさほど高くない高光沢コーティングについては、乾燥した塗料フィルム中で大部分が表面から離間し、より基材近傍にある顔料粒子の配置は表面光沢値を最大にするのに有益であると想定することができる。この想定を、個々にレーザ走査顕微鏡画像及びＳＥＭ断面画像を用いて定性的かつ定量的に検証した。
【００８９】
基材（黒色Ｌｅｎｅｔａパネル）上のコーティングの例を用い、レーザ走査顕微鏡（型式ＶＫ−Ｘ、Ｋｅｙｅｎｃｅ  Ｃｏｒｐ．）により、本発明によりコーティングした例１のイリオジン顔料粒子Ｉ１０３  Ｂ３−Ａ１が、塗料配合物Ｂに基づく組成物中コーティング材料の固形分含量に基づき顔料含量約１重量％、４０μｍコーティングで、本発明により達成された層状化効果のために、表面近傍１０μｍにおいて統計的な数値である２５％の代わりにわずか約１２％の分率で検出された。一方、コーティングしていない形態の同じ顔料は、実際にこの表面近傍領域に約３２％の範囲で蓄積した。
【００９０】
ガイドクリアコート配合物Ｂの粘度値は、分率１重量％で顔料粒子Ｉ１０３  Ｂ３−Ａ１を添加した後で、測定精度の範囲内で実質的に変化しない。
【００９１】
層状化効果の利点は、本発明によりコーティングした基材が、コーティングの１／４の除去を伴う表面研磨後でさえも、特に光学特性などの特性に関して実質的に変化しない形態で存在することである。一方、未処理の顔料を用いたコーティングについては、光学特性の顕著な劣化を許容する必要がある。本発明によるコーティングの場合、そのような研磨後でも、耐腐食性もまた実質的に保持されており、一方で、未処理の顔料を用いたコーティングでは顕著な劣化が生じる可能性がある。耐腐食性の文脈における別の因子は、層状化効果のために顔料の欠乏したコーティングの表面近傍領域だけではなく、コーティングの基材近傍領域においても、本発明の顔料粒子の濃度が統計的な数値を越えていることである。
【００９２】
コーティング組成物中の顔料粒子画分に生じる層状化を定量する別の実用的な相対測定は、ＤＩＮ  ６７  ５３０／ＩＳＯ  ２８１３に従う２０度表面光沢であった。
【００９３】
ＭＰＡ／ＳＮの１：１溶媒混合物を含むより弱い極性のクリアコート配合物Ａ、及びＭＰＡ溶媒を含むより極性の強いガイドクリアコート配合物Ｂの両方について、例１からの様々な表面修飾／表面コーティングを有するイリオジン顔料、イリオジン１０３及びイリオジン５０４のそれぞれの場合において３重量％で得られた結果を図６及び図７に示す。
【００９４】
顔料粒子Ｉ１０３  Ｂ３−Ａ１を用いたコーティング組成物の粘度は、２０℃、せん断速度１０秒−１で３３６ｍＰａ・ｓであった。２０℃、せん断速度１０００秒−１で測定した粘度は３３５ｍＰａ・ｓであった。
【００９５】
先行技術による顔料粒子を用いた組成物、Ｉ１０３  Ｂ１については、２０℃で観察された粘度は、せん断速度１０秒−１及び１０００秒−１でそれぞれ３４１ｍＰａ・ｓ及び３４０ｍＰａ・ｓであった。
【００９６】
産業での実施に使用される塗料組成物は、異なるせん断速度でさらにより大きな粘度差を示すことが多い。
【００９７】
図６及び７の結果は、発現した最大表面光沢値が、使用したベース顔料上の表面修飾／コーティングの性質に、及び実質的にクリアコート配合物中の溶媒成分の極性に左右されることを明らかに示唆している。
【００９８】
このことはまた、例２からの沈降試験の知見により確認される。例２は、顔料粒子の濡れ性及び凝集安定性が、表面修飾／コーティング、使用した顔料粒子の性質、及び実質的に使用した溶媒／溶媒混合物の極性に左右されることを示した。
【００９９】
そのため、低分子量の多アミノ官能性成分の共重合において、アミノ官能性及び顔料表面コーティングの極性が顕著に増加する、及び顔料粒子上の本発明の表面コーティングにおける高い分率のシラン官能性成分が顔料の濡れ性及び凝集安定性に悪影響を及ぼす傾向がある、と仮定した場合、例２の沈降結果及び例３で得られた表面光沢値は、従来技術のようにシラン官能性成分のみを使用することと比較して、アミノ官能性のより高い表面コーティングが顔料粒子の濡れ性に有利であり、また高い表面光沢値を達成可能にすることを示すものと解釈することができる。
【０１００】
表面光沢の増加又は相対的に表面から離間した本発明の顔料粒子の濃度はまた、本発明者らにより見い出された、アミノ官能性クリアコートシステムにおけるコーティングの基材近傍領域での極性のアミノ官能性及び水酸基官能性塗料成分の顕著な増加とも整合しうる（図１参照）。
【０１０１】
配合物Ｂ２−Ａ１及びＢ３−Ａ１の間で図６及び７において見られる違いは、顔料粒子の表面コーティングにおけるシラン官能性成分の量の影響を反映する。
【０１０２】
本発明者らは、シラン官能性成分は主に、顔料粒子表面上に有機アミノ官能性成分とシラン官能性成分との反応生成物を固定する機能を担っていると考えている。その理由は、その場合にのみ、シラン官能性成分の量が架橋に必要な臨界量を下回らない限り、相当の高い表面光沢値が達成されるからである。
【０１０３】
さらに、配合物Ｂ２−Ａ１の場合、最も高い分率のシラン官能性成分が使用されているだけでなく、同時に、表面コーティングに最も小さい全体成分量が使用されており、そのため、結局のところ、上記の両方の因子が配合物Ｂ２−Ａ１の場合に得られたより低い光沢値の原因である。
【０１０４】
したがって、例えば平板状エフェクト顔料のように比較的高い比表面積を有する微細な顔料粒子については、そのような粒子の表面コーティングに、顔料粒子の質量を基準として、より大量のシラン官能性成分、より具体的には約２．０重量％以上のシラン官能性成分を使用することが好ましい。
【０１０５】
アミノ官能性シラン成分の一部がエポキシ官能性シラン成分に置き換えられた配合物Ｂ４の場合、シラン官能性成分が明らかに実質的に顔料粒子の表面コーティングにおける架橋の相手の役割を有しており、基材コーティングの高い表面光沢度において補助的な役割をあまり有していないことがさらに明白である。したがって、これらの例から、非常に高い表面光沢度が、特に使用した有機多官能性アミノ成分によって達成可能であることも明白である。
【０１０６】
その結果生じる状況は非常に簡略化していうと次のとおりである。極性でアミノ官能性の強い表面コーティングを有する顔料粒子は、基材表面への塗料適用及びその後の流動の間に、従来の表面修飾を有する顔料粒子、すなわちシラン官能性成分のみを使用した顔料粒子と比べて、表面からより離れた距離でより大量に蓄積する。
【０１０７】
図６及び７のイリオジン１０３二酸化チタン顔料粒子の結果とイリオジン５０４酸化鉄顔料粒子の対応する結果を比較すると、より極性の強いイリオジン１０３顔料粒子がより高い表面光沢値を示すことが多い。したがって、ベース顔料との関係でも、より高い極性は高い表面光沢値の発現を促進するように見える。
【０１０８】
対照的に、図６及び７の表面光沢の発現に対する使用した溶媒混合物の極性の効果は、比較的小さいように見える。まれな例外はあるが、表面光沢値の発現の傾向は使用したクリアコート配合物Ａ及びＢの両方で類似している。
【０１０９】
顔料含量が適しており十分に高ければ、そして配合したクリアコートシステムの粘度が例えばせん断速度１０秒−１で測定したときに約５０ｍＰａ・ｓ〜約５００ｍＰａ・ｓの範囲で高すぎず低すぎなければ、シラン官能性成分のみを用いた従来の表面修飾を有する顔料粒子に対する、本発明の表面コーティングを有する顔料粒子の特定のせん断速度での粘度低下の傾向を決定することがさらに可能であった。
【０１１０】
多くの場合、顔料を配合しない塗料配合物は最も低い粘度を示し、従来の表面修飾を有する顔料粒子を含む対応する塗料配合物は最も高い粘度を示す。対照的に、本発明の表面コーティングを有する顔料粒子は、これら２つの両極端の間の粘度を有する。
【０１１１】
したがって、顔料粒子の本発明による表面コーティングは、依然としてさらに顔料含有塗料配合物の流動性に有利な効果を有し、また、本発明のコーティング組成物中の顔料粒子の画分の層状化及び高い表面光沢値の特性にも影響する。
【０１１２】
例４  例１から得られた本発明のタルク顔料粒子のガイドクリアコート配合物への組み込み、及び得られた腐食防止効果のインピーダンス測定による評価
【０１１３】
図８は、溶媒としてＭＰＡを含む親水性クリアコート配合物Ｂに、それぞれの場合で３重量％の異なる表面改質タルク顔料粒子ＬＰ３０を組み込み、乾燥膜厚約３５μｍで２００ｍｍ×１００ｍｍ×２．０ｍｍ、Ｒｚ  ２０〜３０μｍのサンドブラスト鋼板ＤＣ  ０４  Ｂ（Ｆｒａｎｚ  Ｋｒｕｅｐｐｅｌ  Ｉｎｄｕｓｔｒｉｅｂｅｄａｒｆ  ＧｍｂＨ＋Ｃｏ．ＫＧ）に適用した後のインピーダンス測定による腐食防止試験の結果を示す。
【０１１４】
サンプルを、２３℃〜７０℃の直接連続した１時間のサイクルの形で熱サイクルを用いて図８の横座標で示す時間、強度５重量％の塩化ナトリウム水溶液に暴露した。各サイクルは１／２時間で２３℃から７０℃への加熱を含み、その後すぐに７０℃から２３℃に冷却した。
【０１１５】
図８に複製する結果は、ＭＰＡ及び本発明の表面コーティングを有するタルク顔料粒子（ＬＰ３０）を含む配合物Ｂ３−Ａ１による、極性がより強くより親水性のクリアコート配合物Ｂが、従来技術で通常使用される非表面修飾タルクを含む配合物と比較して大幅に改善された腐食防止特性を有することを示す。この場合では明らかに、塗料層中の本発明の顔料粒子の画分の層状化、及び基材近傍領域の顔料粒子の濃度が、水及び酸素に対するより良好なバリアの発現をもたらす。
【０１１６】
例５  例１の本発明による表面修飾を有するエフェクト顔料粒子の、ガイドクリアコート配合物中、異なる濃度でのくすみ（dullness）ｄｕ及び画像識別性（Distinctness of Image）ＤＯＩへの影響
【０１１７】
図９は、１：１ＭＰＡ／ソルベントナフサ溶媒混合物を含むより極性の弱いガイドクリアコート配合物Ａについて、顔料濃度０．２５重量％、０．５０重量％、１．００重量％及び３．００重量％で、例１の本発明の表面コーティングを有するイリオジン１０３  Ｂ４−Ａ４及び従来技術のイリオジン１０３  Ｂ１の選択した顔料粒子の、自動車セクターにおいて重要なくすみｄｕに対する影響を示す。
【０１１８】
くすみｄｕの値が低いほど塗料層の表面品質がより高いことを表す。技術的な測定に関して、くすみ値ｄｕは、円状開口部の端部における散乱光強度と該円状開口部の中心における散乱光強度の比で表される（Ｋｏｎｒａｄ  Ｌｅｘ，  Ｖｅｒｌａｕｆｓｂｅｗｅｒｔｕｎｇ  ｄｅｓ  Ｌａｃｋａｕｆｂａｕｓ  ｍｉｔ  ｄｅｍ  ｗａｖｅ−ｓｃａｎ  ｄｕａｌ，  ｒｌ−ｐｒｅｓｓ，  ｒｅｐｒｉｎｔ  Ｗｅｌｔ  ｄｅｒ  Ｆａｒｂｅｎ，  ３，  ２００６，  １４−１９）。
【０１１９】
図９に示す結果から、顔料含有ガイドクリアコート配合物のくすみｄｕ値は、従来技術の表面修飾を有するイリオジン１０３  Ｂ１顔料と比較して、配合物Ｂ４−Ａ４の本発明の表面コーティングを有するイリオジン１０３顔料粒子の方がより好ましい、すなわちより低いことは明白である。
【０１２０】
ｄｕ値の違いはさらに、顔料粒子の画分のレベルによって大きく影響される。０．２５重量％の低顔料濃度では、本発明の表面コーティングを有する顔料粒子を含む配合物と、従来技術の表面修飾を有する顔料粒子を含む配合物とで、くすみｄｕ値に関する違いはかなり小さい。
【０１２１】
図１０は、１：１ＭＰＡ／ＳＮ溶媒混合物を含むより極性の弱いガイドクリアコート配合物Ａについて、顔料濃度０．２５重量％、０．５０重量％、１．００重量％及び３．００重量％で、例１の本発明による顔料粒子イリオジン１０３  Ｂ４−Ａ４及び従来技術の顔料粒子イリオジン１０３  Ｂ１の、同様に自動車セクターにおいて重要な画像識別性ＤＯＩ（ＡＳＴＭ  Ｅ  ２８４）の値に対する影響を示す。ｄｕ値と対照的に、ＤＯＩの値が高いほど塗料コートの表面品質が高いことを表す。
【０１２２】
図１０の結果を見ると、より好ましいＤＯＩ値すなわちより高いＤＯＩ値が、従来技術の表面修飾を有する顔料粒子イリオジン１０３  Ｂ１と比較して、本発明の表面コーティングを有する顔料粒子イリオジン１０３に配合物Ｂ４−Ａ４を用いたときに、顔料含有クリアコート配合物について得られることが明白である。配合物中の顔料粒子濃度が０．５重量％〜１重量％の範囲について、ＤＯＩの大きな違いが本発明の表面コーティングを有する顔料粒子と従来技術の表面修飾を有する顔料粒子の間にある。
【０１２３】
全体として、例２〜５は、本発明の例１の表面コーティングを用いて、特に最適な濡れ性、相溶性、及び凝集安定性に関して、様々な塗料システムにおいて多様な最終用途に様々な顔料粒子を最適化できることを示す。
【０１２４】
同様にアミノ官能性であり顔料のレベルが低い塗料システムにおいて本発明の表面コーティングを有する顔料粒子を用いることで、高度に一まとまりの、表面近傍で実質的に顔料を有さない塗料層領域を形成可能であることがさらに明白である。
【図１】
2019501991.tif 000004
【図２】
2019501991.tif 000005
【図３】
2019501991.tif 000006
【図４】
2019501991.tif 000007
【図５】
2019501991.tif 000008
【図６】
2019501991.tif 000009
【図７】
2019501991.tif 000010
【図８】
2019501991.tif 000011
【図９】
2019501991.tif 000012
【図１０】
2019501991.tif 000013
【国際調査報告】
2019501991.tif 000014
2019501991.tif 000015
2019501991.tif 000016
2019501991.tif 000017